(57)【特許請求の範囲】
【請求項１】
表面に有機色素からなる記録層と、銀又は銀を主成分とする合金からなる光反射層が順に積層された構造を有する光ディスク用基板同士を、光反射層を貼り合わせ面として樹脂層を介して接着するか、あるいは、前記光ディスク用基板の光反射層に、記録層及び光反射層を有しない透明な光ディスク用基板とを樹脂層を介して接着して得られる光ディスクの該樹脂層に使用する光ディスク用活性エネルギー線硬化型組成物であって、
光重合性化合物と光重合開始剤とを含有し、
該光重合性化合物が、式（１）
【化１】
0004438744.tif 000012
式（１）
（式中、Ｙは−ＳＯ２−、−ＣＨ２−、−ＣＨ（ＣＨ３）−又は−Ｃ（ＣＨ３）２−を表し、Ｚは各々独立的に、水素原子又は−ＣＨ３を表し、ｎは０又は１〜１０の整数を表す。）で表される光重合性化合物を含有し、
該光重合開始剤が、式（２）
【化２】
0004438744.tif 000013
（式中、Ｒ１〜Ｒ４は、水素原子又は各々独立的に分岐鎖を有していても良い炭素数１〜８のアルキル基を表す。）で表される光重合開始剤Ａ及び式（３）
【化３】
0004438744.tif 000014
（式中、Ｒ５は、水素原子又は分岐鎖を有していても良い炭素数１〜８のアルキル基を表す。）で表される光重合開始剤Ｂを含有し、
該光重合開始剤Ａと該光重合開始剤Ｂの質量比（Ａ／Ｂ）が、０．０５〜０．３０であることを特徴とする光ディスク用活性エネルギー線硬化型組成物。
【請求項２】
前記（２）で表される光重合開始剤Ａが、式（４）
【化４】
0004438744.tif 000015
で表される化合物である請求項１記載の光ディスク用活性エネルギー線硬化型組成物。
【請求項３】
前記（３）で表される光重合開始剤Ｂが、式（５）
【化５】
0004438744.tif 000016
で表される化合物である請求項１又は２のいずれかに記載の光ディスク用活性エネルギー線硬化型組成物。
【請求項４】
前記式（１）で表される光重合性化合物を組成物全体に対して２０質量％以上含有した請求項１乃至３のいずれかに記載の光ディスク用活性エネルギー線硬化型組成物。
【請求項５】
前記光ディスクが、ＤＶＤ−Ｒ又はＤＶＤ＋Ｒである請求項１乃至４のいずれかに記載の光ディスク用活性エネルギー線硬化型組成物。
【請求項６】
基板１上に情報読み取り用のレーザー光を反射するための反射膜１を備え、前記基板１と前記反射膜１との間に有機色素を用いた記録層を備え、更に前記反射膜１上に活性エネルギー線硬化型組成物の硬化皮膜からなる樹脂層を備えた光ディスクであって、
前記反射膜１が、銀又は銀を主成分とする合金からなる反射膜であり、
前記活性エネルギー線硬化型組成物が請求項１乃至５のいずれかに記載の光ディスク用活性エネルギー線硬化型組成物であることを特徴とする光ディスク。
【請求項７】
更に、情報読み取り用のレーザー光を反射するための反射膜２を備えた基板２が、前記樹脂層と前記反射膜２とが接するように、前記樹脂層上に設けられた請求項６記載の光ディスク。
【発明の詳細な説明】
【技術分野】
【０００１】
本発明は光ディスク用活性エネルギー線硬化型組成物、並びに基板上に情報読み取り用のレーザー光を反射するための反射膜を備え、更にその反射膜上に活性エネルギー線硬化型組成物の硬化膜からなる保護層を備えた光ディスク、及び少なくとも１枚の光ディスク用基板に情報読み取り用のレーザー光を反射するための反射膜を備えた２枚の基板を活性エネルギー線硬化型組成物の硬化膜により貼り合わせた貼り合わせ型の光ディスクに関する。
【背景技術】
【０００２】
光ディスクには種々のタイプがある。例えば、基板上に形成された情報記録層上に該記録層を保護するための活性エネルギー線硬化型樹脂組成物の硬化膜が形成された光ディスクや、少なくとも１枚の光ディスク用基板に情報記録層が形成された２枚の基板を活性エネルギー線硬化型樹脂組成物の硬化膜により貼り合わせた貼り合わせ型の光ディスクがある。
情報記録層とは、ポリカーボネート等の合成樹脂からなる光ディスク用基板上に形成した、ピットと称する凹凸、相変化材料又は色素等からなる層と、その上に形成された情報読み取り用のレーザー光を反射するための半透明反射膜又は完全反射膜とからなる積層体である。半透明反射膜及び完全反射膜は情報記録層の最上部に形成される層であり、一般的には金属又は金属合金の薄膜からなる層である。
【０００３】
貼り合わせ型の光ディスクの代表例としては、ＤＶＤ（ディジタルバーサタイルディスク又はディジタルビデオディスク）がある。中でも再生専用型のＤＶＤにおいては、種々のタイプが存在する。例えば、「ＤＶＤ−１０」と称する光ディスクは、基板の片面に記録情報に対応するピットと称する凹凸を設け、その上に情報読み取り用のレーザー光を反射するための層として、例えばアルミニウムの層を形成した光ディスク用ポリカーボネート基板を２枚用意して、それらをアルミニウムの層を接着面として貼り合わせたものである。「ＤＶＤ−５」は、「ＤＶＤ−１０」を製造するための前記基板と、情報記録層を設けていない通常の透明なポリカーボネート基板とを貼り合わせたものである。また、「ＤＶＤ−９」は、基板の片面に設けたピット上にアルミニウムの反射膜を形成した基板と、基板の片面に設けたピット上に金又は金を主成分とする合金、銀又は銀を主成分とする合金或いはケイ素化合物等からなる半透明反射膜を形成した基板とを、反射膜同士を接着面として貼り合わせたものである。更に、「ＤＶＤ−１８」は、片面に２層の情報記録層を有する基板を２枚貼り合わせた構造のものである。現在では記録容量が大きく片面から２層の情報を読み取れる「ＤＶＤ−９」が主流になっている。
【０００４】
このＤＶＤ−９等の半透明反射膜としては、金またはケイ素化合物が主として使用されている。しかし、金は材料の値段が非常に高くコスト面で不利であり、またケイ素化合物は成膜が非常に困難であるという欠点がある。そこで、金と比較して低コストであり成膜も容易であることから銀または銀を主成分とする合金への置き換えが盛んに検討されている。
【０００５】
さらに、ＤＶＤは再生専用型と記録型に大別でき、記録型のＤＶＤにおいては、追記型のＤＶＤ−Ｒ、ＤＶＤ＋Ｒと呼ばれる方式と書き換え型のＤＶＤ−ＲＷ、ＤＶＤ＋ＲＷ、ＤＶＤ−ＲＡＭと呼ばれる方式がある。これらのＤＶＤの内、追記型のＤＶＤ−Ｒ、ＤＶＤ＋Ｒと呼ばれるＤＶＤは、他のＤＶＤとは異なり、記録層に有機色素を用いるという特徴を持つ。追記型光ディスクは、透明基板上に、レーザー光の照射によって不可逆的に光学特性が変化したり凹凸形状が形成されたりすることによって記録層が形成される。この記録層としては、例えばレーザー光の照射による加熱で分解し、その光学定数が変化すると共に、体積変化によって基板の変形を生じさせるシアニン系、フタロシアニン系、アゾ系の有機色素等が用いられる。
【０００６】
こうした多くの方式が開発されているが、次々に開発される種々の記録方式を用いた光ディスクには、情報記録層に記録された信号が安定して読み取れること、信号の読み取りエラーの発生が極力抑えられていることが共通して求められている。特に、最近では、例えば太陽光等の自然光や蛍光灯等の室内光に長時間曝露された場合であっても、反射膜上に設けられた活性エネルギー線硬化型組成物の硬化膜からなる保護層や、２枚の基板を貼り合わせるための同組成物の硬化膜からなる接着層が変色したり、信号の読み取りエラーが増加したりすることがない、耐光性に優れた光ディスクの開発が求められている。反射膜として銀又は銀を主成分とする合金の反射膜を備えた光ディスクにおいては、太陽光や蛍光灯等に曝露されると反射率の低下やＰＩエラー（parity of inner-code error）の増加を引き起こし易く、極端な場合には情報の読み取りが不可能になる。光ディスクの実用特性を向上させる上では、この課題を克服することが非常に重要である。また、従来の活性エネルギー線硬化型樹脂組成物を使用した場合、太陽光や蛍光灯等に曝露されることにより硬化膜が変色し（変色の程度により、黄色、茶色、茶褐色、褐色、黒色に変化する）、外観上の変質が肉眼で確認できてしまい、光ディスク購入者の印象を極端に悪化させるという不具合が発生する。更に、硬化膜の上に情報記録層を備えないダミー基板を設け、このダミー基板上にタイトルや記録内容等を表示するためのレーベル印刷を施したＤＶＤ−Ｒ型の光ディスクの場合、硬化膜が変色するとレーベル印刷の色と混色して、印刷の色相が変化してしまうといった種々の問題があった。
【０００７】
ところで、そのような光ディスクの特性は、情報記録層上に設けられる樹脂層を形成するための活性エネルギー線硬化型組成物の特性により大きく影響される。特に、化学的に周囲の状況により影響を受け易い銀又は銀を主成分とする合金の反射膜を用いた光ディスクにおいては、該反射膜に接する樹脂層を形成するための光ディスク用活性エネルギー線硬化型組成物に使用する原料は慎重に選択されなければならない。
【０００８】
銀又は銀合金からなる全反射膜または半透明反射膜を有する光ディスクを貼り合せる為の紫外線硬化型樹脂組成物として、エポキシ（メタ）アクリレート、１−ヒドキシシクロヘキシルフェニルケトンを３部、２−メチル−〔４−（メチルチオ）フェニル〕−２−モルホリノ−１−プロパノンを２部使用した組成物が開示されている。（特許文献１参照）。当該技術には、銀又は銀合金からなる半透明反射膜を備えた光ディスクを製造する際に当該紫外線硬化型樹脂組成物を使用すると、該光ディスクの高温高湿環境下に長時間曝露した場合でも反射膜の変化が発生せず、金の半透明反射膜を有する従来の光ディスクと同等の高耐久性を得ることができると記載されている。
【０００９】
また同様に、ウレタン（メタ）アクリレート、１−ヒドキシシクロヘキシルフェニルケトンを５部、２−メチル−〔４−（メチルチオ）フェニル〕−２−モルホリノ−１−プロパノンを０．５部使用した組成物、及び１−ヒドキシシクロヘキシルフェニルケトンを７部、２−メチル−〔４−（メチルチオ）フェニル〕−２−モルホリノ−１−プロパノンを１部使用した組成物が開示されている（特許文献２参照）。当該技術においても上記特許文献１と同じ効果が得られることが記載されている。
【００１０】
【特許文献１】特開２００２−２６５８８５号公報（実施例３）
【特許文献２】特開２００２−０９２９６１号公報（実施例１及び２）
【発明の開示】
【発明が解決しようとする課題】
【００１１】
本発明者等は、活性エネルギー線硬化型組成物の硬化膜からなる保護層や接着層の変色を防止するため、変色が発生する状況を種々調査した。その結果、
(1)活性エネルギー線硬化型組成物の塗膜に光照射し、該組成物の硬化膜を形成させた直後に変色が発生するケース、
(2)光照射により活性エネルギー線硬化型組成物の硬化膜を形成し、その後、太陽光等の自然光や蛍光灯等の室内光に長時間曝露されることにより該硬化膜の変色が発生するケース、
の二つがあることが判った。勿論、(1)のケースにより変色が発生し、引き続き、(2)のケースにより変色が増大するケースもある。更に、(1)のケースは活性エネルギー線硬化型組成物の塗膜が接する反射膜の金属の種類により、変色の有無及び変色の程度の差は生じないが、(2)のケースは反射膜が銀又は銀を主成分とする合金からなる反射膜である場合のみに特異的に発生する現象であることが判った。特に、(2)のケースにおいては、硬化膜の変色のみではなく、銀又は銀を主成分とする合金からなる反射膜の反射率の低下やＰＩエラーの増加が併発し易い。
【００１２】
上記特許文献１及び特許文献２に記載された組成物を使用した光ディスクを調査したところ、特許文献１で開示された技術では、上記(1)のケースにより変色が発生し、更に上記(2)のケースにより変色が増大することが認められた。また、特許文献２で開示された技術では、上記(1)のケースにより変色が発生することはないが、上記(2)のケースにより顕著な変色が発生し、更に、銀又は銀を主成分とする合金からなる反射膜の反射率の低下やＰＩエラーの増加が発生することが判った。
【００１３】
したがって、本発明の目的は、活性エネルギー線硬化型組成物の塗膜に光照射し、該組成物の硬化膜を形成させた直後において変色が発生し難く、更に、銀又は銀を主成分とする合金からなる反射膜に接する硬化膜として使用された場合であっても、太陽光等の自然光や蛍光灯等の室内光に長時間曝露されることによる変色が発生し難く、且つ、銀又は銀を主成分とする合金からなる反射膜の反射率の極端な低下やＰＩエラーの発生を極力抑えた光ディスク、及びそれを製造するための光ディスク用活性エネルギー線硬化型組成物を提供することにある。特に、本発明の目的は、太陽光に曝露された場合における上記課題を解決した光ディスク、及びそれを製造するための光ディスク用活性エネルギー線硬化型組成物を提供することにある。
【課題を解決するための手段】
【００１４】
本発明者らは、本発明の課題の解決するため種々の紫外線硬化型組成物を検討した。その結果、重合開始剤として使用している２−メチル−〔４−（メチルチオ）フェニル〕−２−モルホリノ−１−プロパノンが、硬化膜の変色に関して影響していることが判り、更に、シクロヘキシルフェニルケトンとの使用比率を特定の範囲とし、且つ、エポキシ（メタ）アクリレートを必須成分とすることにより、光ディスク用活性エネルギー線硬化型組成物の硬化膜の変色を抑えることができ、更に、銀又は銀を主成分とする合金からなる反射膜を使用した場合には、該反射率の極端な低下やＰＩエラーの発生を極力抑えることができるといった優れた効果もあることが判った。
【００１５】
即ち、本発明は、光重合性化合物と光重合開始剤を含有する光ディスク用活性エネルギー線硬化型組成物であって、該光重合性化合物が、式（１）
【００１６】
【化１】
0004438744.tif 000002
式（１）
（式中、Ｙは-SO2-、-CH2-、-CH(CH3)-又は-C(CH3)2-を表し、Ｚは各々独立的に、水素原子又は-CH3を表し、ｎは０又は１〜１０の整数を表す。）で表される光重合性化合物を含有し、該光重合開始剤が、式（２）
【００１７】
【化２】
0004438744.tif 000003
（式中、Ｒ1〜Ｒ4は、水素原子又は各々独立的に分岐鎖を有していても良い炭素数１〜８のアルキル基を表す。）で表される光重合開始剤Ａ及び式（３）
【００１８】
【化３】
0004438744.tif 000004
（式中、Ｒ5は、水素原子又は分岐鎖を有していても良い炭素数１〜８のアルキル基を表す。）で表される光重合開始剤Ｂを含有し、該光重合開始剤Ａと該光重合開始剤Ｂの質量比（Ａ／Ｂ）が、０．０５〜０．３０であることを特徴とする光ディスク用活性エネルギー線硬化型組成物を提供するものである。
【００１９】
また、本発明は、基板１上に情報読み取り用のレーザー光を反射するための反射膜１を備え、更に前記反射膜１上に活性エネルギー線硬化型組成物の硬化皮膜からなる樹脂層を備えた光ディスクであって、前記反射膜１が、銀又は銀を主成分とする合金からなる反射膜であり、前記活性エネルギー線硬化型組成物が請求項１乃至４のいずれかに記載の光ディスク用活性エネルギー線硬化型組成物であることを特徴とする光ディスクを提供するものである。
【発明の効果】
【００２０】
本発明の光ディスク用活性エネルギー線硬化型組成物は、光照射により該組成物の硬化膜が形成された直後の変色を極力低減できると共に、該組成物を使用した光ディスクを太陽光等の自然光や蛍光灯等の室内光に曝露した場合であっても、光ディスク用活性エネルギー線硬化型組成物の硬化膜の変色を抑え、且つ銀又は銀を主成分とする合金からなる反射膜の反射率の極端な低下やＰＩエラーの発生を極力抑えることができる。本発明の光ディスク用活性エネルギー線硬化型組成物は、特に、銀又は銀を主成分とする合金からなる反射膜を備えた光ディスクを製造するための組成物として優れている。
中でも、本発明の光ディスク用活性エネルギー線硬化型組成物は、基板１上に有機色素を用いた記録層と、情報読み取り用のレーザー光を反射するための反射膜１と、反射膜１上に活性エネルギー線硬化型組成物の硬化皮膜からなる樹脂層と、その樹脂層の上に設けられた透明基板２と、透明基板２上に設けられた印刷層とを順に備えた構造のＤＶＤ±Ｒにおける前記樹脂層を形成するための材料として優れた適性を有している。ＤＶＤ±Ｒにおける該樹脂層が変色すると、基板２が透明であるため外部から変色していることが容易に判り、またレーベル印刷との混色を引き起こし易い。したがって、本発明の光ディスク用活性エネルギー線硬化型組成物はＤＶＤ±Ｒ用の樹脂層を形成するための組成物として適している。
【発明を実施するための最良の形態】
【００２１】
本発明の光ディスク用活性エネルギー線硬化型組成物は、前記式（２）で表される光重合開始剤Ａ及び前記式（３）で表される光重合開始剤Ｂを含有する。なお、本明細書中で反射膜とは、情報読み取り用のレーザー光を反射するための半透明反射膜又は該レーザー光を実質的に透過しない完全反射膜のことであり、（メタ）アクリル酸とは、アクリル酸又はメタクリル酸のことであり、アクリル酸又はメタクリル酸の誘導体についても同様である。
【００２２】
本発明で使用するエポキシアクリレートとしては、下記式（１）で表される分子構造を有するエポキシ（メタ）アクリレートを用いる。中でもＹが-C(CH3)2-であり、ｎが０又は１〜６の整数である構造の付加重合体を主構成成分とするビスフェノールＡ型のエポキシ（メタ）アクリレートであることがより好ましい。そのような構造のエポキシ（メタ）アクリレートを用いることにより、本発明の光ディスク用紫外線硬化型組成物の硬化膜の変色を極力防止できる。式（１）で表される光重合性化合物は、組成物全体に対して２０質量％以上含有することが好ましく、２０〜４０質量％含有することがより好ましい。更に、３０〜３５質量％であることが特に好ましい。下記式（１）で表される分子構造を有するビスフェノールＡ型エポキシアクリレートの市販品としては、例えば、ユニディックＶ−５５３０（大日本インキ化学工業（株）社製）がある。
【００２３】
【化４】
0004438744.tif 000005
式（１）
（式中、Ｙは-SO2-、-CH2-、-CH(CH3)-又は-C(CH3)2-を表し、Ｚは各々独立的に、水素原子又は-CH3を表し、ｎは０又は１〜１０の整数を表す。）
【００２４】
本発明で使用するエポキシ（メタ）アクリレートのゲルパーミエーションクロマトグラフィー（ＧＰＣ）で測定した重量平均分子量（Ｍｗ）としては、５００〜５０００であることが好ましく、６００〜３０００であることがより好ましく、６００〜１０００が特に好ましい。エポキシ（メタ）アクリレートの構造、及び分子量を上記の範囲とすることにより、本発明の光ディスク用紫外線硬化型組成物の硬化膜の変色を極力防止できる。なお、ＧＰＣは東ソー（株）社製  ＨＬＣ−８０２０を用い、カラムはＧＭＨｘｌ−ＧＭＨｘｌ−Ｇ２００Ｈｘｌ−Ｇ１０００Ｈｘｌｗを使用した。溶媒はＴＨＦを用い、１．０ｍｌ／ｍｉｎの流量でカラム温度が４０℃、検出器温度が３０℃、分子量は標準ポリスチレン換算で測定を行った。
【００２５】
前記式（２）中、Ｒ1、Ｒ3、及びＲ4は、各々独立的に分岐鎖を有していても良い炭素数１〜４のアルキル基であることが好ましく、メチル基であることがより好ましい。前記式（２）で表される光重合開始剤としては、Ｒ２が水素原子であり、Ｒ1、Ｒ3、及びＲ4がメチル基である下記式（４）で表される化合物（２−メチル−〔４−（メチルチオ）フェニル〕−２−モルホリノ−１−プロパノン）が特に好ましい。式（４）の化合物の市販品としては、イルガキュアー９０７（チバ・スペシャルティーケミカルズ社製）がある。
【００２６】
【化５】
0004438744.tif 000006
【００２７】
また、前記式（３）中、Ｒ5は、水素原子であることが好ましい。前記式（３）で表される光重合開始剤としては、Ｒ5が水素原子である下記式（５）で表される化合物（１−ヒドキシシクロヘキシルフェニルケトン）が特に好ましい。式（５）の化合物の市販品としては、イルガキュアー１８４（チバ・スペシャルティーケミカルズ社製）、ＭＩＣＵＲＥ  ＣＰ−４（ＭＩＷＯＮ社製）がある。
【００２８】
【化６】
0004438744.tif 000007
【００２９】
本発明の光ディスク用活性エネルギー線硬化型組成物では、式（２）及び式（３）で表される光重合開始剤をそれらの合計量として、活性エネルギー線硬化型組成物全体に対して０．１〜１０質量％含有することが好ましく、０．５〜７質量％含有することが好ましい。その際には、式（２）で表される光重合開始剤Ａ及び式（３）で表される光重合開始剤Ｂの質量比（Ａ／Ｂ）は、０．０５〜０．３０である。また、質量比（Ａ／Ｂ）は、０．１０〜０．３０であることが好ましく、０．１０〜０．２０であることがより好ましい。この範囲であれば、硬化後の樹脂層の太陽光又は蛍光灯等に曝露した後の変色がより少なく、好ましい。
【００３０】
本発明の光ディスク用活性エネルギー線硬化型組成物中には、その他の公知の光重合開始剤、及び熱重合開始剤等を用いる事が出来る。
【００３１】
本発明に使用できる公知の光重合開始剤としては、例えば、ベンゾインイソブチルエーテル、２，４−ジエチルチオキサントン、２−イソプロピルチオキサントン、ベンジル、１−ヒドロキシシクロヘキシルフェニルケトン、ベンゾインエチルエーテル、２−ヒドロキシ−２−メチル−１−フェニルプロパン−１−オン、１−（４−イソプロピルフェニル）−２−ヒドロキシ−２−メチルプロパン−１−オン等の分子開裂型や、ベンゾフェノン、４−フェニルベンゾフェノン、イソフタルフェノン、４−ベンゾイル−４’−メチル−ジフェニルスルフィド等の水素引き抜き型の光重合開始剤等がある。
【００３２】
本発明で使用するラジカル重合性化合物としては、例えば、単官能（メタ）アクリレートとして、エチル（メタ）アクリレート、ブチル（メタ）アクリレート、２−エチルヘキシル（メタ）アクリレート、ノニル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、２−ヒドロキシエチル（メタ）アクリレート、３−クロロ−２−ヒドロキシプロピル（メタ）アクリレート、メトキシエチル（メタ）アクリレート、ブトキシエチル（メタ）アクリレート、ノニルフェノキシエチル（メタ）アクリレート、テトラヒドロフルフリル（メタ）アクリレート、グリシジル（メタ）アクリレート、２−ヒドロキシー３−フェノキシプロピル（メタ）アクリレート、ノニルフェノキシエチルテトラヒドロフルフリル（メタ）アクリレート、カプロラクトン変性テトラヒドロフルフリル（メタ）アクリレート等が挙げられる。
【００３３】
多官能（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチルー２−エチルー１，３−プロパンジオールジ（メタ）アクリレート、エチレングリコールジ（メタ）アクリレート、ジエチレングリコールジ（メタ）アクリレート、ジプロピレングリコールジ（メタ）アクリレート、トリプロピレングリコールジ（メタ）アクリレート、ポリプロピレングリコールジ（メタ）アクリレート等のポリオキシアルキルエーテル（メタ）ポリアクリレート類、；ノルボルナンジメタノールジアクリレート、ノルボルナンジエタノールジ（メタ）アクリレート、ノルボルナンジメタノールにエチレンオキサイド又はプロピレンオキサイド２モル付加して得たジオールのジ（メタ）アクリレート、トリシクロデカンジメタノールジ（メタ）アクリレート、トリシクロデカンジエタノールジ（メタ）アクリレート、トリシクロデカンジメタノールにエチレンオキサイド又はプロピレンオキサイド２モル付加して得たジオールのジ（メタ）アクリレート、ペンタシクロペンタデカンジメタノールジ（メタ）アクリレート、ペンタシクロペンタデカンジエタノールジ（メタ）アクリレート、ペンタシクロペンタデカンジメタノールにエチレンオキサイド又はプロピレンオキサイド２モル付加して得たジオールのジ（メタ）アクリレート、ペンタシクロペンタデカンジエタノールにエチレンオキサイド又はプロピレンオキサイド２モル付加して得たジオールのジ（メタ）アクリレート等の脂環構造を有するモノマー類、；トリメチロールプロパントリ（メタ）アクリレート、ペンタエリスリトールトリ（メタ）アクリレート、ビス（２−アクリロイルオキシエチル）ヒドロキシエチルイソシアヌレート、ビス（２−アクリロイルオキシプロピル）ヒドロキシプロピルイソシアヌレート、ビス（２−アクリロイルオキシブチル）ヒドロキシブチルイソシアヌレート、ビス（２−メタクリロイルオキシエチル）ヒドロキシエチルイソシアヌレート、ビス（２−メタクリロイルオキシプロピル）ヒドロキシプロピルイソシアヌレート、ビス（２−メタクリロイルオキシブチル）ヒドロキシブチルイソシアヌレート、トリス（２−アクリロイルオキシエチル）イソシアヌレート、トリス（２−アクリロイルオキシプロピル）イソシアヌレート、トリス（２−アクリロイルオキシブチル）イソシアヌレート、トリス（２−メタクリロイルオキシエチル）イソシアヌレート、トリス（２−メタクリロイルオキシプロピル）イソシアヌレート、トリス（２−メタクリロイルオキシブチル）イソシアヌレート等のイソシアヌレート構造を有するモノマー類、；ジペンタエリスリトールのポリ（メタ）アクリレート、エチレンオキサイド変性リン酸（メタ）アクリレート、エチレンオキサイド変性アルキル化リン酸（メタ）アクリレート、ジエチルアミノエチル（メタ）アクリレート、N-ビニルピロリドン、N-ビニルカプロラクタム、ビニルエーテルモノマー等を挙げることができ、前記ラジ��ル重合性不飽和モノマーの１種もしくは２種以上を用いることができる。
【００３４】
また、オリゴマーとしては、本発明の効果を損なわない範囲で、例えば、ポリエーテル骨格のウレタン（メタ）アクリレート、ポリエステル骨格のウレタン（メタ）アクリレート、ポリカーボネート骨格のウレタン（メタ）アクリレートなどのポリウレタン（メタ）アクリレート或いは、ポリエステル骨格のポリオールに（メタ）アクリル酸をエステル化したポリエステル（メタ）アクリレート、ポリエーテル骨格のポリオールに（メタ）アクリル酸をエステル化したポリエーテル（メタ）アクリレート等の活性エネルギー線硬化性オリゴマーの１種もしくは２種以上を用いる事が出来る。
【００３５】
活性エネルギー線硬化型樹脂組成物には、必要に応じて、添加剤として、界面活性剤、レベリング剤、熱重合禁止剤、ヒンダードフェノール、ホスファイト等の酸化防止剤、ヒンダードアミン等の光安定剤を使用することもできる。また、増感剤として、例えば、トリメチルアミン、メチルジメタノールアミン、トリエタノールアミン、ｐ−ジメチルアミノアセトフェノン、ｐ−ジメチルアミノ安息香酸エチル、ｐ−ジメチルアミノ安息香酸イソアミル、Ｎ，Ｎ−ジメチルベンジルアミン及び４，４’−ビス（ジエチルアミノ）ベンゾフェノン等が使用でき、更に、前記の光重合性化合物と付加反応を起こさないアミン類を併用することもできる。
【００３６】
本発明の光ディスク用活性エネルギー線硬化型組成物を使用した光ディスクは、銀又は銀を主成分とする合金の薄膜を光反射層として備えた光ディスクであり、例えば、第１の基板上に情報読み取り用のレーザー光を反射するための第１の反射膜を備え、更に該第１の反射膜上に上記活性エネルギー線硬化型組成物の硬化膜からなる樹脂層を備えた構造を有する光ディスクである。本発明の光ディスクは、このような構造の光ディスク、或いはこのような構造を部分的に有する光ディスクである。そのような光ディスクとしては、例えば、銀又は銀を主成分とする合金の薄膜を光反射層とし、該光反射層上に保護層として活性エネルギー線硬化型組成物の硬化膜からなる樹脂層を備えたＣＤ−ＲＯＭ又はＣＤ−Ｒ等がある。また、例えば、銀又は銀を主成分とする合金の薄膜からなる光反射層を有する基板を、該光反射層を接着面として活性エネルギー線硬化型組成物により他の基板と貼り合わせたＤＶＤ−５がある。
【００３７】
また、本発明の光ディスク用活性エネルギー線硬化型組成物を使用した光ディスクは、前記第１の反射膜上に設けた上記活性エネルギー線硬化型組成物の硬化膜からなる樹脂層上に、更に、情報読み取り用のレーザー光を反射するための第２の反射膜を備えた第２の基板が、前記樹脂層と前記第２の反射膜とが接するように、前記樹脂層上に設けられた構造の光ディスクであっても良い。このような構造の光ディスクとしては、情報読み取り用のレーザー光を反射するための反射膜を備えた２枚の光ディスク用基板の少なくとも一方の基板が、その表面に、例えば銀又は銀を主成分とする合金からなる反射膜を有し、２枚の基板の反射膜同士を接着面として前記２枚の光ディスク用基板を貼り合わせたＤＶＤ−９、ＤＶＤ−１８、ＤＶＤ−１０等の貼り合わせ型の光ディスクがある。
【００３８】
光ディスク用基板としては、光ディスク用基板として通常用いられるものが使用でき、特にポリカーボネート基板を好適に用いることができる。また、情報読み取り用のレーザー光を反射するための反射膜としては、種々の材料を使用することができる。例えば、アルミニウム、金、金合金、銀、銀合金、ケイ素化合物、等が使用可能である。中でも、本発明の光ディスク用活性エネルギー線硬化型組成物を使用した光ディスクとしては銀又は銀を主成分とする合金を使用することが好ましい。光ディスクに用いられる「銀を主成分とする合金」としては、例えば、米国特許第６００７８８９号公報に記載されている銀と金の比率（ＡｇＸＡｕＹ）が以下の比率である銀合金があげられる。
０．９＜ｘ＜０．９９９
０．００１≦Ｙ≦０．１０
【００３９】
光ディスクのタイプは、好ましくは再生専用型ＤＶＤである「ＤＶＤ−５」、「ＤＶＤ−１０」、「ＤＶＤ−９」及び「ＤＶＤ−１８」、書き込み可能型のＤＶＤ−Ｒ、ＤＶＤ＋Ｒ、書き換え可能型のＤＶＤ−ＲＷ、ＤＶＤ＋ＲＷ、ＤＶＤ−ＲＡＭ等のＤＶＤであり、特に好ましくは「ＤＶＤ−Ｒ」及び「ＤＶＤ＋Ｒ」である。
【００４０】
また、本発明の光ディスク用活性エネルギー線硬化型組成物を使用した光ディスクはこれらには限定されず、例えば、厚さ約１．１ｍｍの光ディスク用基板の、例えば銀又は銀を主成分とする合金の薄膜上に、該組成物の硬化膜による、厚さ約０．１ｍｍ程度の保護層又はカバー層又は光透過層を形成したもの、すなわち、情報読み書き用のレーザー光として青紫色レーザー光に適したタイプのものであっても良いし、ＤＶＤと同様の厚さ０．６ｍｍの基板を２枚貼り合わせた構造を有するＳＡＣＤ（スーパーオーディオＣＤ）であっても良い。
【００４１】
以下に、ＤＶＤ−Ｒ及びＤＶＤ＋Ｒを製造する場合の例を記載する。本発明の光ディスク用活性エネルギー線硬化型組成物を使用した光ディスクの例としてはこれらに限定されるものではない。また、下記製造例で使用する活性エネルギー線硬化型組成物は、本発明で使用する上記式（１）及び式（２）で表される化合物を含有した活性エネルギー線硬化型組成物を意味する。
【００４２】
紫外線照射にあたっては、例えばメタルハライドランプ、高圧水銀灯などを用いた連続光照射方式で行うこともできるし、米国特許第５９０４７９５号公報記載の閃光照射方式で行うこともできる。効率よく硬化出来る点で閃光照射方式がより好ましい。
【００４３】
（ＤＶＤ−Ｒの製造）
本発明の光ディスク用紫外線硬化型組成物は、表面に有機色素からなる記録層と銀の光反射層が順に積層された構造を有する光ディスク用基板１同士を銀の反射層を貼り合わせ面としてとして貼り合わせた貼り合わせ型の光ディスク、または前記光ディスク用基板１と記録層及び反射層を有しない透明な光ディスク用基板２を銀の反射層を貼り合わせ面としてとして貼り合わせた貼り合わせ型の光ディスクを製造するための接着剤として使用される。この場合、２枚の光ディスク用基板１及び光ディスク用基板１と光ディスク用基板２は、本発明の光ディスク用紫外線硬化型組成物の硬化皮膜からなる樹脂層を介して接着される。このような光ディスクとしては追記型のＤＶＤ−Ｒ及びＤＶＤ＋Ｒがあり、本発明の光ディスク用紫外線硬化型組成物はそれらを製造するための組成物として好適である。特に、表面に有機色素からなる記録層と純銀の光反射層が順に積層された構造を有する光ディスク用基板１と記録層及び反射層を有しない透明な光ディスク用基板２を貼り合わせた追記型のＤＶＤ−Ｒ及びＤＶＤ＋Ｒを製造する用途に好適である。
【００４４】
しかし、本発明の光ディスク用紫外線硬化型組成物は上記の用途のみに限定されず、例えば、書き換え可能型のＤＶＤ−ＲＷ、ＤＶＤ＋ＲＷ、ＤＶＤ−ＲＡＭ等のＤＶＤ、或いは再生専用型ＤＶＤである「ＤＶＤ−５」、「ＤＶＤ−１０」、「ＤＶＤ−９」および「ＤＶＤ−１８」、あるいは、光ディスク基板の上に、紫外線硬化型組成物の硬化被膜を積層することにより光透過層を形成した光ディスク、例えば、情報読み書き用のレーザー光として青紫色レーザー光を用いた次世代タイプの光ディスク（商品名「Ｂｌｕ−ｒａｙ」ソニー製）等の製造においても使用することができる。
【００４５】
また、本発明の光ディスク用紫外線硬化型組成物は、有機色素からなる記録層と銀の反射層を有し、且つ該反射層上に該光ディスク用紫外線硬化型組成物の硬化皮膜からなる樹脂層を有する光ディスク、つまり、有機色素からなる記録層と銀の薄膜を光反射層とするＣＤ−Ｒの保護コート剤としても好適に使用することができ、優れた耐久性を付与することができる。更に、本発明の光ディスク用紫外線硬化型組成物は有機色素からなる記録層を有しないＣＤ−ＲＯＭを製造する際にも使用可能である。
【実施例】
【００４６】
次に、実施例を挙げて本発明を詳細に説明するが、本発明はこれら実施例に限定されるものではない。以下実施例中の「部」は「質量部」を表す。
【００４７】
＜実施例１＞
ビスフェノールＡ型エポキシアクリレートとしてユニディックＶ−5530（大日本インキ化学工業(株)製）31部、下記式（６）で表されるビスフェノールＡのエチレンオキサイド付加物（４モル）のジアクリレート20部、下記式（７）で表されるエチレンオキサイド変性トリメチロールプロパントリアクリレート14.8部、ネオペンチルグリコールジアクリレート（A-NPG-S）24部、テトラヒドロフルフリルアクリレート（THFA）2部、下記式（８）で表されるエチレンオキサイド変性リン酸メタクリレート0.1部、メチルアミノ安息香酸エチル（DMAEB）0.04部、メトキノン0.04部、光重合開始剤としてイルガキュアー９０７(チバスペシャルティケミカルズ（株）製)0.5部、イルガキュアー１８４（チバ・スペシャルティーケミカルズ社製）７部、没食子酸0.25部（大日本製薬）を配合し、６０℃で１時間加熱混合して溶解し、淡黄色透明の紫外線硬化型組成物を調製した。
【００４８】
【化７】
0004438744.tif 000008
（式６）
（式中、ｍ及びｎは１〜３の整数であり、ｍ＋ｎ＝４である。）
【００４９】
【化８】
0004438744.tif 000009
（式７）
【００５０】
【化９】
0004438744.tif 000010
（式８）
【００５１】
＜実施例２、３、４＞〜＜比較例１〜３＞
実施例１の組成物と同様に、表１に記される実施例２、実施例３、実施例４及び比較例１〜比較例３の組成物を調製した。
【００５２】
以上、実施例1〜実施例４及び比較例1〜比較例３までの紫外線硬化型組成物を用いて、下記試験方法により耐光性試験（紫外線照射による硬化時の変色の測定）を行った。評価結果を表1に示した。
【００５３】
＜紫外線照射直後の硬化膜の変色；ＹＩの測定＞
ガラス基板上に上記各実施例および各比較例の紫外線硬化型組成物を塗布し、次いでスピンコーターで膜厚が約５０〜６０μｍになるよう回転させた。窒素ガスの流入口と流出口を有し、上蓋が石英製の窒素置換箱に紫外線硬化型組成物を塗布したガラス基板を入れ、流出口を開放した状態で流量１０００ml/minの窒素ガスを約３０秒間流し、窒素置換箱中の空気を窒素で置換した。次いで、アイグラフィックス株式会社製「メタルハライドランプ」を用い、設定照度９００ｍW/cm2で０．５ｍJ/cm2の紫外線を照射して、硬化膜を作成した。
【００５４】
上記の硬化膜をガラス基板から剥離した後、光が全反射するように銀を主成分とする合金をスパッタされたポリカーボネート基板に乗せ黄色度（Yellowness Index＝YI）を測定した。
【００５５】
＜光ディスクの太陽光曝露試験；ＰＩエラー及び反射率の測定＞
さらに実施例1〜実施例４及び比較例1〜比較例３までの紫外線硬化型組成物を用いて、下記試験方法により純銀の反射膜を備えた「ＤＶＤ＋Ｒ」型貼り合わせ光ディスクの耐光性試験（太陽光暴露試験）を行った。評価結果を表1に示した。
【００５６】
ランド・グルーブが形成され、有機色素の記録層、純銀の反射膜が順次積層されたポリカーボネート円盤に上記各実施例および各比較例の紫外線硬化型組成物をディスペンサで塗布し、透明ポリカーボネート円盤を重ね合わせた。次いでスピンコーターで硬化塗膜の膜厚が約５０〜６０μｍになるよう回転させた。次いで、ウシオ電機株式会社製「クセノンフラッシュ照射装置  ＳＢＣ−１７型」電圧１４５０Ｖで、透明基板側から空気中で７ショット紫外線を照射して、各組成物を使用したＤＶＤ＋Ｒサンプルを作製した。
【００５７】
上記各サンプルについて太陽光下における曝露試験を実施し、耐光性を評価した。光ディスクの透明ポリカーボネート板が太陽光に対向するように窓に貼り付け、太陽光の曝露試験を行った。2週間の曝露試験を行い、試験後にDVD-Rにデータを記録し、再生信号（PIエラー、反射率）を測定した。
【００５８】
＜光ディスクの太陽光曝露試験後の硬化膜の変色；ΔＹＩの測定＞
さらに太陽光暴露試験を実施したDVD+R及び未実施のDVD+Rの接着膜をポリカーボネート基板及び銀反射膜を有するポリカーボネート基板より剥離し、光が全反射するように銀を主成分とする合金をスパッタされたポリカーボネート基板に乗せ、黄色度（Yellowness Index＝YI）を測定した。（試験後の接着膜のYI）−（試験未実施の接着膜のYI）＝（黄色度変化ΔYI）とし、評価を行った。
【００５９】
＜ＰＩエラー及び反射率の測定＞
ＰＩエラー及び反射率は、Ａｕｄｉｏ  Ｄｅｖｅｌｏｐｍｅｎｔ  社製  「ＳＡ−３００」により測定した。
【００６０】
＜色差の測定＞
色差はコニカミノルタ株式会社製「分光測色計  CM-2600d」により評価した。ここで黄色度はC光源2°視野におけるL*a*b*表色系におけるYIである。YIが小さければ小さいほど黄色度が小さい事を示し、ΔYIが小さければ小さいほどディスクの耐変色性が優れることを示す。
【００６１】
黄色度YIの判定の欄は、
YIが２５未満である場合を○、
YIが２５以上である場合を×とした。
黄色度変化ΔYIの判定の欄は、
ΔYIが５未満である場合を○、
ΔYIが５以上である場合を×とした。
PIエラーの判定の欄は、
PIエラーが２８０以下である場合を○
PIエラーが２８０を超え、３５０以下である場合を△とした。
PIエラーが３５０を超える場合を×とした。
反射率の判定の欄は、
反射率が４５．０％以上である場合を○
反射率が４５．０％未満であり、４４．０％以下である場合を△とした。
反射率が４４．０％未満を×とした。
【００６２】
【表１】
0004438744.tif 000011